(57)【特許請求の範囲】
【請求項１】
液不透過性のバックシート、吸収体及び液透過性のトップシートより形成された中央吸収体部の両側部から延出したフラップを有する生理用ナプキンにおいて、
上記フラップが、ポリオレフィン系熱可塑性エラストマー、低密度ポリエチレン樹脂及び線状低密度ポリエチレン樹脂からなる群から選択される２種以上の熱可塑性樹脂を用いて形成された坪量３０〜９０ｇ／ｍ2の多層フィルムのみからなり、該多層フィルムは、各層の平均樹脂密度が０．９１０〜０．９４０ｇ／ｃｍ3であり且つ各層間の最大密度差が０．０２ｇ／ｃｍ3以上であり、
上記フラップは、上記バックシートを延出して形成されていることを特徴とする生理用ナプキン。
【請求項２】
上記フラップは、その表面がエンボス処理されていることを特徴とする請求項１記載の生理用ナプキン。
【発明の詳細な説明】
【０００１】
【産業上の利用分野】
本発明は、装着性及び着用感に優れた生理用ナプキンに関する。
【０００２】
【従来の技術】
サイドフラップ（フラップ）を有する生理用ナプキンは、該ナプキンをそのサイドフラップによりショーツのクロッチ部に安定して固定し得る機能を有するもので、サイドフラップを有しないものに比してショーツを汚し難い効果を有するとされており、また、効果を実際に奏するか否かに拘わらず着用者に対して効果を奏するとの心理的な安心感を与えるものとして賞用されている。
【０００３】
そして、サイドフラップを有する生理用ナプキンを記載した代表的な刊行物としては、特開昭６０−７５０５８号公報及び特開昭６４−７００５０号公報等が挙げられ、これらに記載されている従来の生理用ナプキンにおけるフラップは、バックシートとトップシートとを一体化させて形成されている。
【０００４】
【発明が解決しようとする課題】
しかしながら、上述の従来の生理用ナプキンにおいては、下記１）〜４）の欠点があった。
１）排泄物がフラップ部のトップシートとバックシートとの間に入りこみもれることがある。
２）フラップ部の強度が低く装着時に伸びたり、裂けたりする。
３）フラップが薄いので装着中に摩擦による音が生じやすい。
４）エンドシール部がヒートシールによる融着で堅くなり風合いが低下する。
即ち、従来のフラップを有する生理用ナプキンは、液漏れ防止性、装着性及び着用感に劣るという問題があった。
【０００５】
従って、本発明の目的は、液漏れ防止性、フラップの強度、装着性及び着用感に優れた生理用ナプキンを提供することにある。
【０００６】
【課題を解決するための手段】
本発明者らは、種々検討した結果、生理用ナプキンのフラップを２種以上の熱可塑性樹脂を用いた特定の坪量を有する多層フィルムにより形成することにより、上記目的を達成し得ることを知見した。
【０００７】
本発明は、上記知見に基づいてなされたもので、液不透過性のバックシート、吸収体及び液透過性のトップシートより形成された中央吸収体部の両側部から延出したフラップを有する生理用ナプキンにおいて、上記フラップが、ポリオレフィン系熱可塑性エラストマー、低密度ポリエチレン樹脂及び線状低密度ポリエチレン樹脂からなる群から選択される２種以上の熱可塑性樹脂を用いて形成された坪量３０〜９０ｇ／ｍ2の多層フィルムのみからなり、該多層フィルムは、各層の平均樹脂密度が０．９１０〜０．９４０ｇ／ｃｍ3であり且つ各層間の最大密度差が０．０２ｇ／ｃｍ3以上であり、上記フラップは、上記バックシートを延出して形成されていることを特徴とする生理用ナプキンを提供するものである。
【０００８】
【作用】
本発明の生理用ナプキンは、中央吸収体部をショーツのクロッチ部内面の所定位置に固定すると共に、フラップをショーツに挟むように折りまげて、該フラップをショーツのクロッチ部外面に固定して装着する。そして、本発明の生理用ナプキンは、フラップのボリューム感により装着しやすく、装着中に摩擦による音が小さく、フラップ部の摩擦力によりズレが防止され排泄物の流動を阻止する。
【０００９】
【実施例】
以下、添付図面を参照して、本発明の生理用ナプキンを詳細に説明すると共に、試験例を挙げて本発明を具体的に説明するが、本発明はこれらに限定されるものではない。
【００１０】
図１は本発明の一実施例を示す生理用ナプキンの斜視図であり、図２は図１に示す生理用ナプキンをショーツに装着した態様におけるＩ−Ｉ’の状態を示す断面図であり、図３は、図１に示す生理用ナプキンのＸ部拡大断面図である。
【００１１】
本実施例の生理用ナプキン３０は、図１及び図２に示すように、液不透過性のバックシート２、吸収体３及び液透過性のトップシート１より形成された中央吸収体部１０の両側部から延出したフラップ２０を有する。そして、上記フラップ２０が、２種以上の熱可塑性樹脂を用いて形成された坪量３０〜９０ｇ／ｍ２  の多層フィルムからなる。
【００１２】
更に詳細に説明すると、本実施例の生理用ナプキン３０における上記中央吸収体部１０は、図１及び図２に示すように、上記トップシート１により吸収体３を包み且つトップシート１とバックシート２とが接する面を接着剤により貼着して形成されている。ここで、トップシート１の中央領域Ａには液透過用の開孔１１が複数設けてあり、更に、側縁領域Ｂは液漏れが生じないように液不透過部となしてある。該開孔１１の開孔面積比は、液体透過性と液戻り防止性とから制限を受け、小さい場合には実質的に液透過性が劣り、一方大きくなるに従ってシート形成性が劣るので、該開孔１１の開孔面積比はこれらを考慮して１０個／ｃｍ２  〜１００個／ｃｍ２  の範囲とするのが好ましく、３０個／ｃｍ２  〜６０個／ｃｍ２  の範囲とするのがより好ましい。
【００１３】
また、上記バックシート２の裏面側の上記中央吸収体部１０と対向する部分には接着剤層４が設けられており、接着剤層４の表面には剥離シート（図示せず）が貼着されている。
また、上記フラップ２０は、上記バックシート２を中央吸収体部１０の長手方向中央部付近において、該中央吸収体部１０の両側縁部から外方に延出させて形成されている。即ち、上記フラップ２０と上記バックシート２とは、同じ材料により形成されている。さらに、該フラップ２０の裏面側には、接着剤層５が設けられており、該接着剤層５の表面には剥離シート（図示せず）が貼着されている。
【００１４】
さらに、上記バックシート２及び上記フラップ２０には、表面をエンボス処理することにより凹凸６（バックシート２の凹凸は図示せず）が形成されており、装着性、外観に特徴を持たせている。該エンボス処理により直線、亀甲、織り目、ピンポイント等、種々のパターンを形成することが可能であるが、例えば、ピンポイントパターンにより形成される上記凹凸６の形態は、高さ０．０５〜１ｍｍ、密度１０〜１００個／ｃｍ２  であるのが好ましい。
【００１５】
本実施例の生理用ナプキン３０に用いるトップシート１及び吸収体３の原材料は、特に制限されず、通常の生理用ナプキンに用いられるものが用いられるが、具体的には下記する材料等が用いられる。
【００１６】
トップシート１の材料としては、ポリオレフィン、オレフィンとアクリル酸エステル、酢酸ビニル等の他のビニルモノマーとの共重合体、ポリエステル、ポリアミド又はポリマーブレンド系等の疎水性熱可塑性樹脂等が挙げられ、これらのうちでも、風合い、取り扱いの面からポリオレフィンもしくはオレフィンと他のビニルモノマーとの共重合体、またはポリマーブレンド系の疎水性熱可塑性樹脂が好ましく用いられ、使用に際しては単独若しくは混合物として用いることができる。また、該疎水性熱可塑性樹脂には、ＴｉＯ２  やタルク等の無機フィラーを内添し、得られるフィルムのカバーリング性や表面べたつきを抑えるのが好ましい。
そして、トップシート１として、上記の疎水性熱可塑性樹脂等により形成された液不透過性シートを用いる場合には、前述の如く、中央領域Ａ（肌当接部）に開孔を形成して、有孔プラスチックフィルムとして用いる。
【００１７】
上記吸収体３としては、解繊パルプを主材とし、高分子吸水ポリマーを併用したものが好ましく、そのほか熱可塑性樹脂、セルロース繊維、高分子吸水ポリマーの混合物に熱処理したものなどが好ましい。高分子吸水ポリマーは、パルプと混合したものであってもよく、また該高分子吸水ポリマーは、自重の２０倍以上の液体を吸収して保持し得る保持性能を有し、ゲル化する性質を有する粒子状のものが好ましく、このような高分子吸水ポリマーとしては、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましい。
【００１８】
次に、本実施例の生理用ナプキン３０における特徴部分について説明すると、本実施例の生理用ナプキン３０は、そのフラップ２０が、ポリオレフィン系熱可塑性エラストマー、低密度ポリエチレン樹脂及び線状低密度ポリエチレン樹脂からなる群から選択される２種以上の熱可塑性樹脂を用いて形成された坪量３０〜９０ｇ／ｍ2の多層フィルムのみからなる。
【００１９】
上記坪量が、３０ｇ／ｍ２  未満であると、装着時に頼りない感じを与え、また、強度が低いため、ショーツへ固定する際、あるいは装着時にフラップが伸び易く、９０ｇ／ｍ２  を超えると、装着時にごわごわ感を与え、また、フラップの剛性が高すぎるため、フラップを折り曲げ難い、ショーツから外れ易い等の不都合を生じる。
【００２０】
上記多層フィルムの構造としては、図３に示す構造が好ましい。即ち、上下２つの外層ａ，ａ（肌に当たる面）と、該外層ａ，ａに挟持された内層ｂ（肌に当たらない面）とからなる２種３層構造が好ましい。
上記外層ａに用いることができる樹脂としては、密度の低い樹脂（０．９２０ｇ／ｃｍ３  以下、好ましくは０．９１５ｇ／ｃｍ３  以下）が好ましく挙げられ、具体的には、ポリオレフィン系熱可塑性エラストマー、低密度ポリエチレン樹脂等が挙げられ、「ソフトレックスＤ９５５０」，「レクスロンＬ５０１」，いずれも商品名，日本石油化学社製、等の市販品を用いることもできる。
また、上記内層ｂ（肌に当たらない面）に用いることができる樹脂としては、上記外層ａに用いる樹脂よりも密度の高いポリエチレン樹脂（０．９２０ｇ／ｃｍ３  以上、好ましくは０．９２５ｇ／ｃｍ３  以上）が好ましく挙げられ、具体的には、低密度ポリエチレン樹脂、線状低密度ポリエチレン樹脂等が挙げられ、「リニレックスＢＦ３７１０」，「レクスロンＬ４０１」，いずれも商品名，日本石油化学社製、等の市販品を用いることもできる。
【００２１】
上記多層フィルムを調製するには、上述の樹脂からなる層を接着剤で接着するか又はヒートシールによりシール接着する等して容易に得ることができる。
【００２２】
上記外層に上述の樹脂を用いることにより、風合いと低融点性に起因する低温シール性との特徴を持たせることができ、また、上記内層に上述の樹脂を用いることにより、剛性及びフィルムの腰の強さを持たせることができる。即ち、このような構造の多層フィルムを用いることにより、各層で、生理用ナプキンのフラップ部に求められる機能を役割分担させることができ、フラップに要求される性能の全てを満足させることができる。
【００２３】
また、上記多層フィルムは、各層（外層ａ及び内層ｂ）の平均樹脂密度が０．９１０〜０．９４０ｇ／ｃｍ3であり、また、各層（外層ａ及び内層ｂ）間の最大密度差が０．０２ｇ／ｃｍ3以上である。
【００２４】
上記平均樹脂密度が、０．９１０ｇ／ｃｍ３  未満であると、フラップの強度が低くなったり、装着時に伸びや裂けが生じる場合があり、また０．９４０ｇ／ｃｍ３  を超えると、装着時にごわごわ感などの違和感を与えたり、剛性によりフラップを折り曲げ難くなったり、またショーツから外れ易くなったりする場合があるので、上記の範囲内とするのが好ましい。
【００２５】
また、上記多層フィルムには、ＴｉＯ２  やタルク等の無機フィラーを内添し、得られるフィルムのカバーリング性や表面べたつきを抑えるのが好ましい。
【００２６】
また、上記フラップ２０は、その各層をポリオレフィン系熱可塑性エラストマー、低密度ポリエチレン樹脂及び線状低密度ポリエチレン樹脂からなる群から選択される２種以上の異なる熱可塑性樹脂の混合物で形成することもでき、この場合には、用いる各熱可塑性樹脂が全て上記平均樹脂密度の範囲内であるのが特に好ましいが、上記混合物の樹脂密度が上記範囲内であれば、各熱可塑性樹脂の平均樹脂密度は、上記範囲外であっても上述の如く用いることができる。更に、上述の如き多層フィルムとなれば、フラップを、バックシートとトップシートとを延出させて両シートを重合させて形成することもでき、この場合には、上記両シートにより形成されたフラップの坪量が上記範囲内であれば、上記両シートの各々の坪量は上記範囲外であってもよい。
【００２７】
そして、本実施例の生理用ナプキン３０は、上述の構成からなり、特に上述の特徴を有するので、下記▲１▼〜▲４▼の効果を奏する。
▲１▼バックシート及びフラップをエンボス処理して表面に凹凸を形成しているので、触感に優れ、特徴的な外観を有する。
▲２▼バックシート及びフラップとして適度のボリューム感があるので、装着しやすく装着中に摩擦による音が小さく、さらには厚み、柔軟性とも下着に類似しているので装着の違和感がない。
▲３▼バックシートをエンボス処理して凹凸を形成しているので、フィルムの摩擦力によりズレが防止され、また、排泄物の流動を阻止する。
▲４▼バックシート及びフラップを上記多層フィルムで形成しているので、フラップ強度が上昇し、適度な腰、風合いを有しており、また、製造時における搬送が容易である。
【００２８】
本実施例の生理用ナプキン３０を使用するには、上記剥離テープを剥がした後、図２に示すように、バックシート２の接着層４をショーツ７の肌当接部に、またフラップ部２０をショーツ７のクロッチ部の厚みに沿って折り曲げて、フラップ部２０の裏面の粘着層５をショーツ７の表面に張りつけ固定することにより用いることができる。
【００２９】
尚、本発明の生理用ナプキンは、上述の実施例に限定されるものではなく、例えば、本実施例においては、バックシートとフラップとが一体に形成されたものについて説明したが、バックシートをフラップと別個のものとして形成することもでき、この場合上記バックシートは、上述したトップシートと同様の材料により形成するのが好ましい。
【００３０】
次いで、試験例に基づいて本発明を更に具体的に説明する。
〔試験例１〕
下記樹脂ａ及び下記樹脂ｂの各々１００重量部に、無機フィラーであるＴｉＯ２  を８，４％添加し、その後多層シート成形機により図３に示す多層（２種３層）フィルムを押し出し成膜した。尚、得られた多層フィルムにおける外層ａは上記樹脂ａにより形成されており、内層ｂは上記樹脂ｂにより形成されている。次いで梨地模様によりフィルムを粗面とし、その後エンボス処理を行い、坪量５０ｇ／ｍ２  のフィルムを得た。なお、メルトインデックスはＡＳＴＭ  Ｄ１２３８により１９０℃、荷重２．１６ｋｇの樹脂の押出量を示し、樹脂密度はＡＳＴＭ  Ｄ１５０５に準拠し、密度勾配管により求めたものである。
【００３１】
樹脂ａ．樹脂密度が０．９０５ｇ／ｃｍ３  、メルトインデックスが５．０ｇ／１０分であるポリオレフィン系熱可塑性エラストマー（「ソフトレックスＤ９５５０」、日本石油化学工業（株）製）。
樹脂ｂ．樹脂密度が０．９３５ｇ／ｃｍ３  、メルトインデックスが２．０ｇ／１０分である線状低密度ポリエチレン樹脂（「リニレックスＢＦ３７１０」、日本石油化学工業（株）製）。
【００３２】
〔参考試験例１〕
上記樹脂ａに代えて、樹脂密度が０．９１７ｇ／ｃｍ3、メルトインデックスが７．０ｇ／１０分である低密度ポリエチレン樹脂（「レクスロンＬ５０１」、日本石油化学工業（株）製）を用いた以外は、試験例１と同様に処理し、坪量５０ｇ／ｍ2のフィルムを得た。
【００３３】
〔参考試験例２〕
上記樹脂ｂに代えて、樹脂密度が０．９２３ｇ／ｃｍ3、メルトインデックスが４．０ｇ／１０分である低密度ポリエチレン樹脂（「レクスロンＬ４０１」、日本石油化学工業（株）製）を用いた以外は、試験例１と同様に処理し、坪量５０ｇ／ｍ2のフィルムを得た。
【００３４】
〔比較試験例１〕
上記樹脂ｂのみを用いた以外は、試験例１と同様に処理して、上記樹脂ｂの層のみからなる坪量５０ｇ／ｍ２  の単層フィルムを得た。
【００３５】
〔比較試験例２〕
上記樹脂ａのみを用いた以外は、試験例１と同様に処理して、上記樹脂ａの層のみからなる坪量５０ｇ／ｍ２  の単層フィルムを得た。
【００３６】
〔比較試験例３〕
得られるフィルムの坪量を２５ｇ／ｍ３  とした以外は、試験例１と同様に処理してフィルムを得た。
【００３７】
〔比較試験例４〕
得られるフィルムの坪量を１００ｇ／ｍ３  とした以外は、試験例１と同様に処理してフィルムを得た。
【００３８】
上記各試験例及び比較試験例で作成したフィルムによりバックシート及びフラップを形成して、図１に示す生理用ナプキンを作成した。そして、フラップに対しての機能（風合い及び剛性）  満足するか否かの機能評価を行った。それぞれの結果を〔表１〕に示す。
【００３９】
なお、上記機能評価は、女性が各々のフィルムによるフラップ付きの生理用ナプキンを装着したときの官能評価で、下記の如く行った。
・ナプキンのフラップ部として違和感もなく良い・・・・・◎
・ナプキンのフラップ部として違和感はほとんどなく良い・・・・・○
・ナプキンのフラップ部として違和感が多少ある・・・・・△
（やや硬い感じを受けるか、もしくはやや頼りない感じ）
・ナプキンのフラップ部として違和感がある・・・・・×
（硬い感じ、もしくは頼りない感じ）
【００４０】
【表１】
0003549556.tif 000002
【００４１】
上記〔表１〕に示す結果から明らかなように、上記試験例１の多層フィルムで形成されたフラップを有する生理用ナプキンは、生理用ナプキンのフラップ部としての機能を満足することがわかる。従って、適度な風合いとフィルム強度を持つフラップ部を形成するためには、特に、フラップを２種以上の熱可塑性樹脂を用いた多層フィルムにより形成し、坪量を３０ｇ／ｍ3 〜９０ｇ／ｍ3の範囲とする必要があり、上記範囲内であれば、生理用ナプキンのフラップ部として機能を満足し得ることがわかる。
【００４２】
また、〔表１〕に示す結果から明らかなように、上記比較試験例１及び２のように、フラップ部分を形成するフィルムが単層フィルムであると、用いた樹脂の特性しか示さず、要求される性能の全てを満足させることができない。
さらに上記比較試験例３及び４のように、坪量が３０ｇ／ｍ３  未満であると、フラップが頼りなく、また強度も低く（剛性に劣り）、９０ｇ／ｍ３  を超えると、装着感が悪くフラップの剛性が高くなりすぎ、いずれも生理用ナプキンのフラップ部としては満足し得ないことがわかる。
【００４３】
【発明の効果】
本発明の生理用ナプキンは、液漏れ防止、フラップ部の強度、装着性及び着用感に優れ、具体的には下記▲１▼〜▲４▼の効果を奏する。
▲１▼バックシート及びフラップをエンボス処理されて表面に凹凸を形成した場合には、触感に優れ、特徴的な外観を有する。
▲２▼フラップ（及びバックシート）が、適度のボリューム感を有するので、装着しやすく装着中に摩擦による音が小さく、さらには厚み、柔軟性とも下着に類似しているので装着の違和感がない。
▲３▼バックシートをエンボス処理して凹凸を形成した場合には、フィルムの摩擦力によりズレが防止され、また、排泄物の流動を阻止する。
▲４▼フラップ（及びバックシート）が多層フィルムからなるので、フラップ強度が上昇し、適度な腰、風合いを有しており、また、製造時における搬送が容易である。
【図面の簡単な説明】
【図１】図１は、本発明の生理用ナプキンの１実施例を表す斜視図である。
【図２】図２は、図１に示す生理用ナプキンをショーツに装着した態様におけるＩ−Ｉ’の状態を示す断面図である。
【図３】図３は、図１に示す生理用ナプキンのＸ部拡大断面図である。
【符号の説明】
１    トップシート
２    バックシート
３    吸収体
４    接着剤層
５    接着剤層
６    凹凸
７    ショーツ
１０  中央吸収体部
１１  開孔
２０  フラップ
３０  生理用ナプキン
Ａ    中央領域
Ｂ    側縁領域
【図１】
0003549556.tif 000003
【図２】
0003549556.tif 000004
【図３】
0003549556.tif 000005